【誤訳訂正書】
【提出日】平成27年12月21日(2015.12.21)
【誤訳訂正１】
【訂正対象書類名】特許請求の範囲
【訂正対象項目名】全文
【訂正方法】変更
【訂正の内容】
【特許請求の範囲】
【請求項１】
脱水素シリル化産物を製造するためのプロセスであって、（ａ）少なくとも一つの不飽和官能基を含有する不飽和化合物、（ｂ）少なくとも一つのシリルヒドリド官能基を含有するシリルヒドリド、および（ｃ）触媒を含有する混合物を、任意選択で溶媒の存在下で脱水素シリル化産物を製造するために反応させるステップを含有し、ここで触媒は、式（Ｉ）：
【化２３】
2014037398.tif 000001
の錯体もしくはその付加物であり、
式中、
Ｒ１、Ｒ２、Ｒ３、Ｒ４およびＲ５の各々は独立して、水素、Ｃ１〜Ｃ１８のアルキル、Ｃ１〜Ｃ１８の置換アルキル、アリール、置換アリール、もしくは不活性官能基であり、ここで水素以外のＲ１〜Ｒ５は、任意選択で少なくとも一つのヘテロ原子を含有し；
Ｒ６およびＲ７の各々は独立して、Ｃ１〜Ｃ１８のアルキル、Ｃ１〜Ｃ１８の置換アルキル、アリールもしくは置換アリールであり、ここでＲ６およびＲ７は任意選択で少なくとも一つのヘテロ原子を含有し；
任意選択で、Ｒ１、Ｒ２、Ｒ３、Ｒ４、Ｒ５、Ｒ６およびＲ７の互いに隣接する任意の二つが一緒になって、置換のもしくは不置換の、飽和のもしくは不飽和の環を形成し、
Ｌはヒドロキシルであるかまたは、Ｃ１〜Ｃ１８のアルキル、Ｃ１〜Ｃ１８の置換アルキル、アリールもしくは置換アリール基、または成分（ａ）〔Ｌは任意選択で少なくとも一つのヘテロ原子を含有する〕である、
プロセス。
【請求項２】
脱水素シリル化産物がシリル基と不飽和基を含有するシランもしくはシロキサンを含有する、請求項１に記載のプロセス。
【請求項３】
前記成分（ｂ）中のシリルヒドリド官能基と比較する前記成分（ａ）中の不飽和基のモル比が、１：１以下である、請求項１に記載のプロセス。
【請求項４】
前記成分（ｂ）中のシリルヒドリド官能基と比較する前記成分（ａ）中の不飽和基のモル比が、１：１より大きい、請求項１に記載のプロセス。
【請求項５】
成分（ａ）が、モノ不飽和化合物である、請求項１に記載のプロセス。
【請求項６】
成分（ａ）が、オレフィン、シクロアルケン、アルキルキャップアリルポリエーテル、ビニル官能化アルキルキャップアリルもしくはメタリルポリエーテル、アルキルキャップ末端不飽和アミン、アルキン、末端不飽和アクリラートもしくはメタクリラート、不飽和アリールエーテル、ビニル官能化ポリマーもしくはオリゴマー、ビニル官能化シラン、ビニル官能化シリコーン、不飽和脂肪酸、不飽和エステル、ならびにそれらの組み合わせからなる群より選択される、請求項１に記載のプロセス。
【請求項７】
前記成分（ａ）が、Ｎ，Ｎ−ジメチルアリルアミン、アリロキシ置換ポリエーテル、プロピレン、シクロヘキセン、直鎖のアルファオレフィン、内部オレフィン、分岐オレフィン、不飽和ポリオレフィン、式（ＶＩＩＩ）のビニルシロキサンならびにそれらの組み合わせからなる群より選択され、ここで式（ＶＩＩＩ）は
【化２４】
2014037398.tif 000002
であり、
式中、Ｒ８の各々は独立してＣ１〜Ｃ１８のアルキル、Ｃ１〜Ｃ１８の置換アルキル、ビニル、アリール、もしくは置換アリールであり、ｎは０より大きいかもしくは０と等しい、請求項６に記載のプロセス。
【請求項８】
前記成分（ｂ）が、ＲａＳｉＨ４−ａ、（ＲＯ）ａＳｉＨ４−ａ、ＨＳｉＲａ（ＯＲ）３−ａ、Ｒ３Ｓｉ（ＣＨ２）ｆ（ＳｉＲ２Ｏ）ｋＳｉＲ２Ｈ、（ＲＯ）３Ｓｉ（ＣＨ２）ｆ（ＳｉＲ２Ｏ）ｋＳｉＲ２Ｈ、ＱｕＴｖＴｐＨＤｗＤＨｘＭＨｙＭｚおよびそれらの組み合わせからなる群より選択され、
式中、ＱはＳｉＯ４／２であり、ＴはＲ’ＳｉＯ３／２であり、ＴＨはＨＳｉＯ３／２であり、ＤはＲ’２ＳｉＯ２／２であり、ＤＨはＲ’ＨＳｉＯ２／２であり、ＭＨはＨｇＲ’３−ｇＳｉＯ１／２であり、ＭはＲ’３ＳｉＯ１／２であり、ＲおよびＲ’の各々は独立してＣ１〜Ｃ１８のアルキル、Ｃ１〜Ｃ１８の置換アルキル、アリールもしくは置換アリールであり、ここでＲおよびＲ’は任意選択で少なくとも一つのヘテロ原子を含有し、ａの各々は独立して１から３の値を持ち、ｆは１から８の値を持ち、ｋは１から１１の値を持ち、ｇは１から３の値を持ち、ｐは０から２０であり、ｕは０から２０であり、ｖは０から２０であり、ｗは０から１０００であり、ｘは０から１０００であり、ｙは０から２０であり、そしてｚは０から２０であり、ｐ＋ｘ＋ｙは１から３０００に等しいという条件であり、そしてシリルヒドリド中のすべての元素の価数は満たされている、請求項１に記載のプロセス。
【請求項９】
ｐ、ｕ、ｖ、ｙおよびｚは０から１０であり、ｗおよびｘは０から１００であり、ここでｐ＋ｘ＋ｙは１から１００に等しい、請求項８に記載のプロセス。
【請求項１０】
前記成分（ｂ）が以下の構造の一つを持つ、請求項１に記載のプロセス。
Ｒ１ａ（Ｒ２Ｏ）ｂＳｉＨ    （式ＩＸ）
【化２５】
2014037398.tif 000003
式中、
Ｒ１、Ｒ２、Ｒ３、Ｒ４およびＲ５の各々は独立して、Ｃ１〜Ｃ１８のアルキル、Ｃ１〜Ｃ１８の置換アルキル、アリールもしくは置換アリールであり、Ｒ６は水素、Ｃ１〜Ｃ１８のアルキル、Ｃ１〜Ｃ１８の置換アルキル、アリールもしくは置換アリールであり、ｘおよびｗは独立して０より大きいかもしくは０と等しく（式Ｘではｘは少なくとも１と等しい）、そしてａおよびｂは０から３の整数であり、ａ＋ｂ＝３であるという条件である。
【請求項１１】
触媒が式（Ｉ）の錯体のＭｅＢ（Ｃ６Ｆ５）３−もしくは[Ｂ［３，５−（ＣＦ３）２Ｃ６Ｈ３］４]−の塩である、請求項１に記載のプロセス。
【請求項１２】
Ｒ６およびＲ７の少なくとも一つが、
【化２６】
2014037398.tif 000004
であり、
式中、
Ｒ８、Ｒ９、Ｒ１０、Ｒ１１およびＲ１２の各々は独立して、水素、Ｃ１〜Ｃ１８のアルキル、Ｃ１〜Ｃ１８の置換アルキル、アリール、置換アリール、もしくは不活性官能基であり、ここで水素以外のＲ８〜Ｒ１２は、任意選択で少なくとも一つのヘテロ原子を含有する、請求項１に記載のプロセス。
【請求項１３】
錯体が支持体上に固定され、支持体が、炭素、シリカ、アルミナ、ＭｇＣｌ２、ジルコニア、ポリエチレン、ポリプロピレン、ポリスチレン、ポリ（アミノスチレン）、スルホン化ポリスチレン、デンドリマーならびにそれらの組み合わせからなる群より選択される、請求項１に記載のプロセス。
【請求項１４】
触媒が、触媒前駆体と活性剤とを、溶媒、シリルヒドリド、少なくとも一つの不飽和基を含有する化合物、およびそれらの組み合わせからなる群より選択される少なくとも一つの成分を含有する液体メディウムの存在下で接触させることによってその場で生成でき、ここで前記触媒前駆体は構造式（ＩＶ）
【化２７】
2014037398.tif 000005
によって表され、
式中、
Ｒ１、Ｒ２、Ｒ３、Ｒ４およびＲ５の各々は独立して、水素、Ｃ１〜Ｃ１８のアルキル、Ｃ１〜Ｃ１８の置換アルキル、アリール、置換アリール、もしくは不活性官能基であり、ここで水素以外のＲ１〜Ｒ５は、任意選択で少なくとも一つのヘテロ原子を含有し；
Ｒ６およびＲ７の各々は独立して、Ｃ１〜Ｃ１８のアルキル、Ｃ１〜Ｃ１８の置換アルキル、アリールもしくは置換アリールであり、ここでＲ６およびＲ７は任意選択で少なくとも一つのヘテロ原子を含有し；
任意選択で、Ｒ１、Ｒ２、Ｒ３、Ｒ４、Ｒ５、Ｒ６およびＲ７の互いに隣接する任意の二つが一緒になって、置換のもしくは不置換の、飽和のもしくは不飽和の環状構造を形成し、
Ｘは、Ｆ−、Ｃｌ−、Ｂｒ−、Ｉ−、ＣＦ３Ｒ４０ＳＯ３−もしくはＲ５０ＣＯＯ−からなる群より選択され、式中、Ｒ４０は共有結合もしくはＣ１〜Ｃ６のアルキレン基であり、そしてＲ５０はＣ１〜Ｃ１０のヒドロカルビル基であり、
そして前記活性剤は、ＮａＨＢＥｔ３、ＣＨ３Ｌｉ、ＤＩＢＡＬ−Ｈ、ＬｉＨＭＤＳならびにそれらの組み合わせからなる群より選択される還元剤もしくはアルキル化剤である、請求項１に記載のプロセス。
【請求項１５】
反応が不活性環境、かつ−４０℃〜２００℃で実施される、請求項１に記載のプロセス。
【請求項１６】
反応が、炭化水素、水素化炭化水素、エーテル、およびそれらの組み合わせからなる群より選択される溶媒の存在下で実施される、請求項１に記載のプロセス。
【請求項１７】
触媒および／もしくはその誘導体を含有する、請求項１〜１６のいずれか１項によるプロセスによって製造され、かつシラン、シリコーン流体、架橋シリコーンからなる群より選択される少なくとも一つの成分を含有する組成物。
【請求項１８】
式（ＩＩ）
【化２８】
2014037398.tif 000006
の化合物であって、
式中、
Ｒ１、Ｒ２、Ｒ３、Ｒ４およびＲ５の各々は独立して、水素、Ｃ１〜Ｃ１８のアルキル、Ｃ１〜Ｃ１８の置換アルキル、アリール、置換アリール、もしくは不活性官能基であり、ここで水素以外のＲ１〜Ｒ５は、任意選択で少なくとも一つのヘテロ原子を含有し；
Ｒ６およびＲ７の各々は独立して、Ｃ１〜Ｃ１８のアルキル、Ｃ１〜Ｃ１８の置換アルキル、アリールもしくは置換アリールであり、ここでＲ６およびＲ７は任意選択で少なくとも一つのヘテロ原子を含有し；
任意選択で、Ｒ１、Ｒ２、Ｒ３、Ｒ４、Ｒ５、Ｒ６およびＲ７の互いに隣接する任意の二つが一緒になって、置換のもしくは不置換の、飽和のもしくは不飽和の環を形成する、化合物。
【請求項１９】
脱水素シリル化産物を製造するためのプロセスであって、
（ａ）少なくとも一つの不飽和官能基を含有する不飽和化合物、（ｂ）少なくとも一つのシリルヒドリド官能基を含有するシリルヒドリド、および（ｃ）触媒を含有する混合物を、任意選択で溶媒の存在下で脱水素シリル化産物を製造するために反応させるステップを含有し、ここで触媒は、式（ＩＩＩ）：
【化２９】
2014037398.tif 000007
の錯体もしくはその付加物であり、
式中、
Ｒ１、Ｒ２、Ｒ３、Ｒ４およびＲ５の各々は独立して、水素、Ｃ１〜Ｃ１８のアルキル、Ｃ１〜Ｃ１８の置換アルキル、アリール、置換アリール、もしくは不活性官能基であり、ここで水素以外のＲ１〜Ｒ５は、任意選択で少なくとも一つのヘテロ原子を含有し；
Ｒ６およびＲ７の各々は独立して、Ｃ１〜Ｃ１８のアルキル、Ｃ１〜Ｃ１８の置換アルキル、アリールもしくは置換アリールであり、ここでＲ６およびＲ７は任意選択で少なくとも一つのヘテロ原子を含有し；
任意選択で、Ｒ１、Ｒ２、Ｒ３、Ｒ４、Ｒ５、Ｒ６およびＲ７の互いに隣接する任意の二つが一緒になって、置換のもしくは不置換の、飽和のもしくは不飽和の環を形成し、
Ｌはヒドロキシルであるかまたは、Ｃ１〜Ｃ１８のアルキル、Ｃ１〜Ｃ１８の置換アルキル、アリールもしくは置換アリール基からなる群より選択されるアニオン性配位子であるか、または成分（ａ）〔Ｌは任意選択で少なくとも一つのヘテロ原子を含有する〕であり、
Ｙは中性の配位子であり、そして
Ｑは非配位性アニオンである、
プロセス。
【請求項２０】
錯体および／もしくはその誘導体を脱水素シリル化産物より除去するステップをさらに含有し、ここで脱水素シリル化産物がシリル基と不飽和基を含有するシランもしくはシロキサンを含有する、請求項１９に記載のプロセス。
【請求項２１】
前記成分（ｂ）中のシリルヒドリド官能基と比較する前記成分（ａ）中の不飽和基のモル比が、１：１以下であるか、または、前記成分（ｂ）中のシリルヒドリド官能基と比較する前記成分（ａ）中の不飽和基のモル比が、１：１と等しいかもしくはそれより大きい、請求項１９に記載のプロセス。
【請求項２２】
成分（ａ）が、モノ不飽和化合物である、請求項１９に記載のプロセス。
【請求項２３】
成分（ａ）が、オレフィン、シクロアルケン、アルキルキャップアリルポリエーテル、ビニル官能化アルキルキャップアリルもしくはメタリルポリエーテル、アルキルキャップ末端不飽和アミン、アルキン、末端不飽和アクリラートもしくはメタクリラート、不飽和アリールエーテル、ビニル官能化ポリマーもしくはオリゴマー、ビニル官能化シラン、ビニル官能化シリコーン、不飽和脂肪酸、不飽和エステル、ならびにそれらの組み合わせからなる群より選択される、請求項１９に記載のプロセス。
【請求項２４】
Ｑが、[Ｂ［３，５−（ＣＦ３）２Ｃ６Ｈ３］４]−、Ｂ（Ｃ６Ｆ５）４−、Ａｌ（ＯＣ（ＣＦ３）３）４−、およびＣＢ１１Ｈ１２−ならびにそれらの組み合わせからなる群より選択され、Ｙが、二窒素（Ｎ２）、ホスフィン類、ＣＯ、ニトロシル類、オレフィン類、アミン類、エーテル類ならびにそれらの組み合わせからなる群より選択される、請求項１９に記載のプロセス。
【請求項２５】
Ｙが、ＰＨ３、ＰＭｅ３、ＣＯ、ＮＯ、エチレン、ＴＨＦおよびＮＨ３からなる群より選択される、請求項２４に記載のプロセス。
【請求項２６】
前記成分（ａ）が、Ｎ，Ｎ−ジメチルアリルアミン、アリロキシ置換ポリエーテル、プロピレン、シクロヘキセン、直鎖のアルファオレフィン、内部オレフィン、分岐オレフィン、不飽和ポリオレフィン、式（ＶＩＩＩ）のビニルシロキサンならびにそれらの組み合わせからなる群より選択され、ここで式（ＶＩＩＩ）は
【化３０】
2014037398.tif 000008
であり、
式中、Ｒ８の各々は独立してＣ１〜Ｃ１８のアルキル、Ｃ１〜Ｃ１８の置換アルキル、ビニル、アリール、もしくは置換アリールであり、ｎは０より大きいかもしくは０と等しい、請求項２３に記載のプロセス。
【請求項２７】
前記成分（ｂ）が、ＲａＳｉＨ４−ａ、（ＲＯ）ａＳｉＨ４−ａ、ＨＳｉＲａ（ＯＲ）３−ａ、Ｒ３Ｓｉ（ＣＨ２）ｆ（ＳｉＲ２Ｏ）ｋＳｉＲ２Ｈ、（ＲＯ）３Ｓｉ（ＣＨ２）ｆ（ＳｉＲ２Ｏ）ｋＳｉＲ２Ｈ、ＱｕＴｖＴｐＨＤｗＤＨｘＭＨｙＭｚおよびそれらの組み合わせからなる群より選択され、
式中、ＱはＳｉＯ４／２であり、ＴはＲ’ＳｉＯ３／２であり、ＴＨはＨＳｉＯ３／２であり、ＤはＲ’２ＳｉＯ２／２であり、ＤＨはＲ’ＨＳｉＯ２／２であり、ＭＨはＨｇＲ’３−ｇＳｉＯ１／２であり、ＭはＲ’３ＳｉＯ１／２であり、ＲおよびＲ’の各々は独立してＣ１〜Ｃ１８のアルキル、Ｃ１〜Ｃ１８の置換アルキル、アリールもしくは置換アリールであり、ここでＲおよびＲ’は任意選択で少なくとも一つのヘテロ原子を含有し、ａの各々は独立して１から３の値を持ち、ｆは１から８の値を持ち、ｋは１から１１の値を持ち、ｇは１から３の値を持ち、ｐは０から２０であり、ｕは０から２０であり、ｖは０から２０であり、ｗは０から１０００であり、ｘは０から１０００であり、ｙは０から２０であり、そしてｚは０から２０であり、ｐ＋ｘ＋ｙは１から３０００に等しいという条件であり、そしてシリルヒドリド中のすべての元素の価数は満たされている、請求項１９に記載のプロセス。
【請求項２８】
ｐ、ｕ、ｖ、ｙおよびｚは０から１０であり、ｗおよびｘは０から１００であり、ここでｐ＋ｘ＋ｙは１から１００に等しい、請求項２７に記載のプロセス。
【請求項２９】
前記成分（ｂ）が以下の構造の一つを持つ、請求項１９に記載のプロセス。
Ｒ１ａ（Ｒ２Ｏ）ｂＳｉＨ    （式ＩＸ）
【化３１】
2014037398.tif 000009
式中、
Ｒ１、Ｒ２、Ｒ３、Ｒ４およびＲ５の各々は独立して、Ｃ１〜Ｃ１８のアルキル、Ｃ１〜Ｃ１８の置換アルキル、アリールもしくは置換アリールであり、Ｒ６は水素、Ｃ１〜Ｃ１８のアルキル、Ｃ１〜Ｃ１８の置換アルキル、アリールもしくは置換アリールであり、ｘおよびｗは独立して０より大きいかもしくは０と等しく（式Ｘではｘは少なくとも１と等しい）、そしてａおよびｂは０から３の整数であり、ａ＋ｂ＝３であるという条件である。
【請求項３０】
触媒が式（ＩＩＩ）の錯体のＭｅＢ（Ｃ６Ｆ５）３−もしくは[Ｂ［３，５−（ＣＦ３）２Ｃ６Ｈ３］４]−もしくはテトラキス（パーフルオロアリール）ボラートの塩である、請求項１９に記載のプロセス。
【請求項３１】
錯体が支持体上に固定され、支持体が、炭素、シリカ、アルミナ、ＭｇＣｌ２、ジルコニア、ポリエチレン、ポリプロピレン、ポリスチレン、ポリ（アミノスチレン）、スルホン化ポリスチレン、デンドリマーならびにそれらの組み合わせからなる群より選択される、請求項１９に記載のプロセス。
【請求項３２】
触媒が、触媒前駆体と活性剤とを、溶媒、シリルヒドリド、少なくとも一つの不飽和基を含有する化合物、およびそれらの組み合わせからなる群より選択される少なくとも一つの成分を含有する液体メディウムの存在下で接触させることによってその場で生成でき、ここで前記触媒前駆体は構造式（ＩＶ）
【化３３】
2014037398.tif 000010
によって表され、
式中、
Ｒ１、Ｒ２、Ｒ３、Ｒ４およびＲ５の各々は独立して、水素、Ｃ１〜Ｃ１８のアルキル、Ｃ１〜Ｃ１８の置換アルキル、アリール、置換アリール、もしくは不活性官能基であり、ここで水素以外のＲ１〜Ｒ５は、任意選択で少なくとも一つのヘテロ原子を含有し；
Ｒ６およびＲ７の各々は独立して、Ｃ１〜Ｃ１８のアルキル、Ｃ１〜Ｃ１８の置換アルキル、アリールもしくは置換アリールであり、ここでＲ６およびＲ７は任意選択で少なくとも一つのヘテロ原子を含有し；
任意選択で、Ｒ１、Ｒ２、Ｒ３、Ｒ４、Ｒ５、Ｒ６およびＲ７の互いに隣接する任意の二つが一緒になって、置換のもしくは不置換の、飽和のもしくは不飽和の環状構造を形成し、
Ｘは、Ｆ−、Ｃｌ−、Ｂｒ−、Ｉ−、ＣＦ３Ｒ４０ＳＯ３−もしくはＲ５０ＣＯＯ−からなる群より選択され、式中、Ｒ４０は共有結合もしくはＣ１〜Ｃ６のアルキレン基であり、そしてＲ５０はＣ１〜Ｃ１０のヒドロカルビル基であり、
そして前記活性剤は、ＮａＨＢＥｔ３、ＣＨ３Ｌｉ、ＤＩＢＡＬ−Ｈ、ＬｉＨＭＤＳならびにそれらの組み合わせからなる群より選択される還元剤もしくはアルキル化剤である、請求項１９に記載のプロセス。
【請求項３３】
反応が不活性環境、かつ−４０℃〜２００℃で実施される、請求項１９に記載のプロセス。
【請求項３４】
反応が、炭化水素、水素化炭化水素、エーテル、およびそれらの組み合わせからなる群より選択される溶媒の存在下で実施される、請求項３３に記載のプロセス。
【請求項３５】
架橋物質を製造するプロセスであって、（ａ）シリルヒドリド含有ポリマー、（ｂ）モノ不飽和オレフィンもしくは不飽和ポリオレフィンまたはそれらの混合物、（ｃ）触媒を含有する混合物を任意選択で溶媒の存在下で架橋物質を製造するために反応させるステップを含有し、ここで触媒は式（Ｉ）：
【化３４】
2014037398.tif 000011
の錯体もしくはその付加物であり、
式中、
Ｒ１、Ｒ２、Ｒ３、Ｒ４およびＲ５の各々は独立して、水素、Ｃ１〜Ｃ１８のアルキル、Ｃ１〜Ｃ１８の置換アルキル、アリール、置換アリール、もしくは不活性官能基であり、ここで水素以外のＲ１〜Ｒ５は、任意選択で少なくとも一つのヘテロ原子を含有し；
Ｒ６およびＲ７の各々は独立して、Ｃ１〜Ｃ１８のアルキル、Ｃ１〜Ｃ１８の置換アルキル、アリールもしくは置換アリールであり、ここでＲ６およびＲ７は任意選択で少なくとも一つのヘテロ原子を含有し；
任意選択で、Ｒ１、Ｒ２、Ｒ３、Ｒ４、Ｒ５、Ｒ６およびＲ７の互いに隣接する任意の二つが一緒になって、置換のもしくは不置換の、飽和のもしくは不飽和の環を形成し、
Ｌはヒドロキシルであるかまたは、Ｃ１〜Ｃ１８のアルキル、Ｃ１〜Ｃ１８の置換アルキル、アリールもしくは置換アリール基、または成分（ａ）〔Ｌは任意選択で少なくとも一つのヘテロ原子を含有する〕である、プロセス。
【請求項３６】
反応が不活性環境、かつ−４０℃〜２００℃で実施される、請求項３５に記載のプロセス。
【請求項３７】
反応が、炭化水素、水素化炭化水素、エーテル、およびそれらの組み合わせからなる群より選択される溶媒の存在下で実施される、請求項項３５に記載のプロセス。
【誤訳訂正２】
【訂正対象書類名】明細書
【訂正対象項目名】０００２
【訂正方法】変更
【訂正の内容】
【０００２】
典型的にシリルヒドロリドと不飽和有機基との間の反応を含むヒドロシリル化の化学は、シリコーン界面活性剤、シリコーン流体およびシランならびにシーラント、接着剤およびシリコーン系コート剤産物のような多くの付加硬化産物のような市販のシリコーン系産物の製造の合成経路の基礎である。例えば、Ｄｅｌｉｓらの米国特許出願公開２０１１／０００９５７３Ａ１を参照できる。典型的なヒドロシリル化反応は、オレフィンのような不飽和基へのシリル−ヒドリド（Ｓｉ−Ｈ）の付加を触媒するために貴金属触媒を使用する。これらの反応において、生じる産物は、シリル置換され、飽和した化合物である。これらのケースの多くにおいて、シリル基の付加は反マルコフニコフ則によって進行し、これはすなわち不飽和基のより置換されていない炭素原子へと付加される。多くの貴金属触媒されたヒドロシリル化は末端不飽和オレフィンとにおいてよりよく機能し、内部の不飽和は一般的に非反応性であるかまたは貧弱な反応のみである。オレフィンの一般的なヒドロシリル化のための限られた方法のみしか存在せず、Ｓｉ−Ｈ基の付加後、基の基質の不飽和がまだ残存している。この反応は脱水素シリル化と呼ばれ、シラン、シリコーン流体、架橋シリコーンエラストマーならびに、ポリオレフィン、不飽和ポリエステルのようなシリル化もしくはシリコーン架橋の有機ポリマーなどの新規のシリコーン物質の合成において使用される可能性がある。
【誤訳訂正３】
【訂正対象書類名】明細書
【訂正対象項目名】０００３
【訂正方法】変更
【訂正の内容】
【０００３】
さまざまな貴金属錯体触媒が当分野において既知である。例えば、米国特許第３，７７５，４５２号は、不飽和シロキサンを配位子として含有する白金錯体を開示する。この型の触媒はＫａｒｓｔｅｄｔ’ｓ触媒として知られる。文献に記載される他の例示的な白金系ヒドロシリル化触媒は、米国特許第３，１５９，６０１に開示されるＡｓｈｂｙの触媒、米国特許第３，２２０，９７２に開示されるＬａｍｏｒｅａｕｘの触媒、Ｓｐｅｉｅｒ，Ｊ．Ｌ、Ｗｅｂｓｔｅｒ，Ｊ．Ａ．およびＢａｒｎｅｓ，Ｇ．Ｈ．、Ｊ．Ａｍ．Ｃｈｅｍ．Ｓｏｃ．７９、９７４（１９５７）に開示されるＳｐｅｉｅｒの触媒を含む。
【誤訳訂正４】
【訂正対象書類名】明細書
【訂正対象項目名】００２８
【訂正方法】変更
【訂正の内容】
【００２８】
ここに記載されるように、「中性の配位子」は、荷電していない任意の配位子を意味する。「非配位性アニオン」は、カチオンと弱い相互作用しかしないアニオンを意味する。非配位性アニオンＱの例は、[Ｂ［３，５−（ＣＦ３）２Ｃ６Ｈ３］４]−、Ｂ（Ｃ６Ｆ５）４−、Ａｌ（ＯＣ（ＣＦ３）３）４−、およびＣＢ１１Ｈ１２−を含むがそれらに限定されない。中性の配位子Ｙの例は、二窒素（Ｎ２）、ホスフィン類、ＣＯ、ニトロシル類、オレフィン類、アミン類、エーテル類等を含む。Ｙの具体例は、ＰＨ３、ＰＭｅ３、ＣＯ、ＮＯ、エチレン、ＴＨＦおよびＮＨ３を含むがそれらに限定されない。
【誤訳訂正５】
【訂正対象書類名】明細書
【訂正対象項目名】００３８
【訂正方法】変更
【訂正の内容】
【００３８】
本発明のプロセスにおいて有用な好ましい不飽和の具体例は、Ｎ，Ｎ−ジメチルアリルアミン、アリロキシ置換ポリエーテル、プロピレン、１−ブテン、１−ヘキセン、スチレン、ビニルノルボルナン、５−ビニル−ノルボルナン、１−オクタデセンのような長鎖、直鎖のアルファオレフィン、シクロペンテン、シクロヘキセン、ノルボルネンおよび３−ヘキセンのような内部オレフィン、イソブチレンおよび３−メチル−１−オクテンのような分岐オレフィン、例えばポリブタジエン、ポリイソプレンおよびＥＰＤＭのような不飽和ポリオレフィン、オレイン酸、リノール酸およびメチルオレアートのような不飽和酸もしくはエステル、式（ＶＩＩＩ）のビニルシロキサンならびにそれらの組み合わせを含み、ここで式（ＶＩＩＩ）は
【化１０】
2014037398.tif 000012
であり、
式中、Ｒ８の各々は独立してＣ１〜Ｃ１８のアルキル、Ｃ１〜Ｃ１８の置換アルキル、ビニル、アリール、もしくは置換アリール、そしてｎは０より大きいかもしくは０と等しい。ここで定義されるとき、「内部オレフィン」は、３−ヘキセンのようにオレフィン基が鎖もしくは分岐の末端に配置されないことを意味する。
【誤訳訂正６】
【訂正対象書類名】明細書
【訂正対象項目名】００５０
【訂正方法】変更
【訂正の内容】
【００５０】
本発明の触媒錯体は、脱水素シリル化反応を触媒する際には、効率的かつ選択的である。例えば、本発明の触媒錯体がアルキルキャップアリルポリエーテルもしくは不飽和基を含有する化合物の脱水素シリル化において使用されるとき、反応産物は、反応しないアルキルキャップアリルポリエーテルおよびその異性化産物を実質的に含まない。一実施態様において、反応産物は、反応しないアルキルキャップアリルポリエーテルおよびその異性化産物を含まない。さらに、不飽和基を含有する化合物が不飽和アミン化合物であるとき、脱水素シリル化産物は、内部付加産物、反応しない不飽和アミンおよび不飽和アミン化合物のイソマー化産物を実質的に含まない。ここで用いるとき「実質的に含まない」は、ヒドロシリル化産物の総重量に基づいて１０％未満を、好ましくは５％未満を意味する。「内部付加産物を実質的に含まない」はケイ素が末端炭素へと付加する事を意味する。
【誤訳訂正７】
【訂正対象書類名】明細書
【訂正対象項目名】００５２
【訂正方法】変更
【訂正の内容】
【００５２】
一般的な考慮事項
すべての空気および湿気感受性の操作は、標準的な真空ラインＳｃｈｌｅｎｋとカニューレ技術を用いるかまたは、精製窒素の環境を持つＭＢｒａｕｎ不活性環境乾燥ボックス中で実施された。空気および湿気感受性の操作のための溶媒は、文献的手順を用いて最初に乾燥して脱酸素化された（Ｐａｎｇｂｏｒｎ，ＡＢら、Ｏｒｇａｎｏｍｅｔａｌｌｉｃｓ  １５：１５１８（１９９６））。クロロフォルム−ｄおよびベンゼンｄ６は、Ｃａｍｂｒｉｄｇｅ  Ｉｓｏｔｏｐｅ  Ｌａｂｏｒａｔｏｒｉｅｓより購入された。錯体（ｉＰｒＰＤＩ）ＣｏＮ２（Ｂｏｗｍａｎ  ＡＣら、ＪＡＣＳ  １３２：１６７６（２０１０））、（ＥｔＰＤＩ）ＣｏＮ２（Ｂｏｗｍａｎ  ＡＣら、ＪＡＣＳ  １３２：１６７６（２０１０））、（ｉＰｒＢＰＤＩ）ＣｏＮ２（Ｂｏｗｍａｎ  ＡＣら、ＪＡＣＳ  １３２：１６７６（２０１０））、（ＭｅｓＰＤＩ）ＣｏＣＨ３（Ｈｕｍｐｈｅｒｉｅｓ，ＭＪ  Ｏｒｇａｎｏｍｅｔａｌｌｉｃｓ  ２４：２０３９．２（２００５））、（ＭｅｓＰＤＩ）ＣｏＣｌ（Ｈｕｍｐｈｅｒｉｅｓ，ＭＪ  Ｏｒｇａｎｏｍｅｔａｌｌｉｃｓ  ２４：２０３９．２（２００５））、[（ＭｅｓＰＤＩ）ＣｏＮ２]［ＭｅＢ（Ｃ６Ｆ５）３]（Ｇｉｂｓｏｎ，ＶＣら、Ｊ．Ｃｈｅｍ．Ｃｏｍｍ．２２５２（２００１））、および[（ＭｅｓＰＤＩ）ＣｏＣＨ３]［ＢＡｒＦ２４］（Ａｔｉｅｎｚａ，ＣＣＨら、Ａｎｇｅｗ．Ｃｈｅｍ．Ｉｎｔ．Ｅｄ．５０：８１４３（２０１１））が、文献に報告される手順に従って調製された。Ｂｉｓ（トリメチルシロキシ）メチルシラン（ＭＤ’Ｍ）、（ＥｔＯ）３ＳｉＨおよびＥｔ３ＳｉＨがＭｏｍｅｎｔｉｖｅ  Ｐｅｒｆｏｒｍａｎｃｅ  Ｍａｔｅｒｉａｌｓより入手され、使用前に水素化カルシウムから蒸留された。基質、１−オクテン（ＴＣＩ  Ａｍｅｒｉｃａ）、ｔｅｒｔ−ブチルエチレンもしくはＴＢＥ（Ａｌｆａ  Ａｅｓａｒ）、Ｎ，Ｎ−ジメチルアリルアミン（ＴＣＩ  Ａｍｅｒｉｃａ）およびスチレン（Ａｌｆａ  Ａｅｓａｒ）は水素化カルシウム上で乾燥され、使用前に減圧下で蒸留された。１−ブテン（ＴＣＩ  Ａｍｅｒｉｃａ）、アリルアミン（Ａｌｆａ  Ａｅｓａｒ）およびアリルイソシアナート（Ａｌｆａ  Ａｅｓａｒ）が４オングストロームのモレキュラーシーブ上で乾燥された。ＳｉｌＦｏｒｃｅ（登録商標）ＳＬ６１００（ＭｖｉＤ１２０Ｍｖｉ）、ＳｉｌＦｏｒｃｅ（登録商標）ＳＬ６０２０（Ｍ１５ＤＨ３０Ｍ）、およびアリルポリエーテルがＭｏｍｅｎｔｉｖｅ  Ｐｅｒｆｏｒｍａｎｃｅ  Ｍａｔｅｒｉａｌｓより入手され、使用前に１２時間、高圧下で乾燥された。
【誤訳訂正８】
【訂正対象書類名】明細書
【訂正対象項目名】００５３
【訂正方法】変更
【訂正の内容】
【００５３】
１Ｈ  ＮＭＲスペクトルは、Ｉｎｏｖａ  ４００および５００分光器上でそれぞれ３９９．７８および５００．６２ＭＨｚで操作して記録された。１３Ｃ  ＮＭＲスペクトルは、Ｉｎｏｖａ５００分光器上で１２５．８９３ＭＨｚで操作して記録された。すべての１Ｈと１３ＣのＮＭＲの化学シフトは、第二の標準として溶媒の１Ｈ（残余）および１３Ｃの化学シフトを用いてＳｉＭｅ４と比較して記録された。以下の略語と用語が使用された。ｂｓ：ブロード・シングレット（ｂｒｏａｄ  ｓｉｎｇｌｅｔ）、ｓ：シングレット（ｓｉｎｇｌｅｔ）、ｔ：トリプレット（ｔｒｉｐｌｅｔ）、ｂｍ：ブロードマルチプル（ｂｒｏａｄ  ｍｕｌｔｉｐｌｅ）、ＧＣ：ガスクロマトグラフィー（Ｇａｓ  Ｃｈｒｏｍａｔｏｇｒａｐｈｙ）、ＭＳ：質量分析（Ｍａｓｓ  Ｓｐｅｃｔｒｏｓｃｏｐｙ）、ＴＨＦ：テトラヒドロフラン（ｔｅｔｒａｈｙｄｒｏｆｕｒａｎ）。
【誤訳訂正９】
【訂正対象書類名】明細書
【訂正対象項目名】００５６
【訂正方法】変更
【訂正の内容】
【００５６】
実施例１：（ＭｅｓＰＤＩ）ＣｏＮ２の合成
この化合物は、０．５００ｇ（０．９４８ミリモル）の（ＭｅｓＰＤＩ）ＣｏＣｌ２、０．１１０ｇ（４．７５ｇミリモル、５．０５当量）のナトリウムおよび２２．０ｇ（１０８ミリモル、１１４当量）の白金を用いて（ｉＰｒＰＤＩ）ＣｏＮ２の合成（上述のＢｏｗｍａｎ）と同様の方法で調製された。３：１ペンテン／トルエンからの再結晶化で０．３２１（７０％）の非常に暗いティール色の結晶を得、（ＭｅｓＰＤＩ）ＣｏＮ２と識別された。Ｃ２７Ｈ３１Ｎ５Ｃｏの分析：計算値  Ｃ、６６．９３；Ｈ、６．４５；Ｎ、１４．４５。実測値  Ｃ、６６．６５；Ｈ、６．８８；Ｎ、１４．５９。１Ｈ  ＮＭＲ（ベンゼン−ｄ６）：３．５８（１５Ｈｚ）、４．９２（４６０Ｈｚ）。ＩＲ（ベンゼン）νＮＮ＝２０８９ｃｍ−１。
【誤訳訂正１０】
【訂正対象書類名】明細書
【訂正対象項目名】００５７
【訂正方法】変更
【訂正の内容】
【００５７】
実施例２：（ＭｅｓＰＤＩ）ＣｏＯＨの合成
２０ｍｌのシンチレーションバイアルに０．１００（０．２０３ミリモル）の（ＭｅｓＰＤＩ）ＣｏＣｌ、０．０１２ｇ（０．３０ミリモル、１．５当量）のＮａＯＨおよびおおよそ１０ｍｌのＴＨＬを充填した。反応は２日間攪拌され、溶液の色は暗いピンクから赤へと変化した。ＴＨＦは真空中で除去され、そして残余物はおおよそ２０ｍｌのトルエンに溶解された。生じる溶液はＣｅｌｉｔｅでろ過され、溶媒はろ過物より真空中で除去された。３：１ペンテン／トルエンからの粗生成物の再結晶化で０．０８７ｇ（９０％）の暗いピンク色の結晶を得、（ＭｅｓＰＤＩ）ＣｏＯＨと識別された。化合物は溶液中で２色性で、緑がかったピンク色を示した。Ｃ２７Ｈ３２ＣｏＮ３Ｏの分析：計算値  Ｃ、６８．４９；Ｈ、６．８１；Ｎ、８．８７。実測値  Ｃ、６８．４０；Ｈ、７．０４；Ｎ、８．７７。１Ｈ  ＮＭＲ（ベンゼン−ｄ６）：δ＝０．２６（ｓ、６Ｈ、Ｃ（ＣＨ３））、１．０７（ｓ、１Ｈ，ＣｏＯＨ）、２．１０（ｓ、１２Ｈ、ｏ−ＣＨ３）、２．１６（ｓ、６Ｈ、ｐ−ＣＨ３）、６．８５（ｓ、４Ｈ、ｍ−アリール））、７．４９（ｄ、２Ｈ、ｍ−ピリジン）、８．７８（ｔ、１Ｈ、ｐ−ピリジン）。１３Ｃ｛１Ｈ｝ＮＭＲ（ベンゼン−ｄ６）：δ＝１９．１３（ｏ−ＣＨ３）、１９．４２（Ｃ（ＣＨ３））、２１．２０（ｐ−ＣＨ３）、１１４．７４（ｐ−ピリジン）、１２１．９６（ｍ−ピリジン）、１２９．２２（ｍ−アリール）、１３０．７１（ｏ−アリール）、１３４．７８（ｐ−アリール）、１４９．１４（ｉ−アリール）、１５３．５５（ｏ−ピリジン）、１６０．７８（Ｃ＝Ｎ）。ＩＲ（ベンゼン）νＯＨ＝３５８２ｃｍ−１。
【誤訳訂正１１】
【訂正対象書類名】明細書
【訂正対象項目名】００５８
【訂正方法】変更
【訂正の内容】
【００５８】
実施例３：さまざまなＣｏ錯体を用いる１−オクタンのＨＤＨＭでのシリル化
窒素で満たされた乾燥ボックス中で、シンチレーションバイアルに０．１００（０．８９１ミリモル）の１−オクテン、および０．００９ミリモル（１モル％）のコバルト錯体（具体的な量は表１を参照）を充填した。０．１００ｇ（０．４４９ミリモル、０．５０当量）のＭＤＨＭが混合物へと添加され、反応は１時間室温で攪拌された。反応は空気に曝すことによって停止され、産物の混合物はガスクロマトグラフィーとＮＭＲ分光法で分析された。
【化１６】
2014037398.tif 000013
【誤訳訂正１２】
【訂正対象書類名】明細書
【訂正対象項目名】００６０
【訂正方法】変更
【訂正の内容】
【００６０】
実施例４：（ＭｅｓＰＤＩ）ＣｏＣＨ３および（ＭｅｓＰＤＩ）ＣｏＮ２を用いる１−オクテンの異なるシランでのシリル化
窒素で満たされた乾燥ボックス中において、シンチレーションバイアルに０．１００ｇ（０．８９１ミリモル）の１−オクテンおよび０．００９ミリモル（１モル％）のコバルト錯体（０．００４ｇの（ＭｅｓＰＤＩ）ＣｏＣＨ３もしくは０．００４ｇの（ＭｅｓＰＤＩ）ＣｏＮ２）が充填された。０．４４９ミリモル（０．５当量）のシラン（０．１００ｇのＭＤＨＭ、０．０７５ｇの（ＥｔＯ）３ＳｉＨもしくは０．０５２ｇのＥｔ３ＳｉＨ）が混合物へと添加され、反応は所望の時間、室温で攪拌された。反応は空気に曝すことによって停止され、産物の混合物はガスクロマトグラフィーとＮＭＲ分光法で分析された。結果を表２に示す。
【誤訳訂正１３】
【訂正対象書類名】明細書
【訂正対象項目名】００６３
【訂正方法】変更
【訂正の内容】
【００６３】
実施例４：（ＭｅｓＰＤＩ）ＣｏＣＨ３を用いるｃｉｓ−およびｔｒａｎｓ−４−オクテンの異なるシランでのシリル化。
反応は、０．１００ｇ（０．８９１ミリモル）のｃｉｓ−もしくはｔｒａｎｓ−４−オクテンならびに０．００９ミリモル(１モル％)のコバルト錯体（０．００４ｇの（ＭｅｓＰＤＩ）ＣｏＣＨ３）、ならびに０．６２９ミリモル（０．５当量）のシラン（０．１００ｇのＭＤＨＭ、０．０７５ｇの（ＥｔＯ）３ＳｉＨもしくは０．０５２ｇのＥｔ３ＳｉＨ）を用いて１−オクテンのシリル化と同様の方法で実施された。反応は２４時間室温で攪拌され、空気に曝すことによって停止され、そしてガスクロマトグラフィーとＮＭＲ分光法で分析された。結果を表３に示す。
【誤訳訂正１４】
【訂正対象書類名】明細書
【訂正対象項目名】００６５
【訂正方法】変更
【訂正の内容】
【００６５】
実施例５：（ＭｅｓＰＤＩ）ＣｏＣＨ３を用いるＨ２の存在下での１−オクテンのＭＤＨＭでのシリル化
窒素を充填した乾燥ボックス内で、厚肉ガラス容器に０．２００ｇ（１．７８ミリモル）の１−オクテンおよび０．４００ｇ（１．８０ミリモル）のＭＤＨＭが充填された。溶液は冷水溜め中で凍結され、０．００８（０．０１７ミリモル、１モル％）の（ＭｅｓＰＤＩ）ＣｏＣＨ３が凍結溶液の表面に添加された。反応容器はすばやくキャップされ、乾燥ボックスより取り出され、そして液体窒素で満たされたデュワーへと配置され、凍結溶液が保持された。容器は脱気され、おおよそ１気圧のＨ２が入れられた。溶液は解凍され、１時間攪拌された。反応はガラス容器を空気に向けて開口することで停止された。ＧＣによる産物の混合物の分析は１−オクテンからオクタン（７４％）および１−ｂｉｓ（トリメチルシロキシ）メチルシリルオクタン（２４％）への９８％以上の転換を示した。
【化１７】
2014037398.tif 000014
【誤訳訂正１５】
【訂正対象書類名】明細書
【訂正対象項目名】００６６
【訂正方法】変更
【訂正の内容】
【００６６】
実施例６：[（ＭｅｓＰＤＩ）ＣｏＮ２][ＭｅＢ（Ｃ６Ｆ５）３]を用いる１−オクタンのＭＤＨＭでのヒドロシリル化
[（ＭｅｓＰＤＩ）ＣｏＮ２][ＭｅＢ（Ｃ６Ｆ５）３]を発生させるために、２０ｍｌのシンチレーションバイアルに０．００４ｇ（０．００８ミリモル）の（ＭｅｓＰＤＩ）ＣｏＣＨ３、０．００５ｇ（０．０１ミリモル、１．２当量）のＢ（Ｃ６Ｆ５）３およびおおよそ２ｍｌのトルエンが充填された。反応は１０分間攪拌され、溶媒の真空中の除去が後に続いた。０．１００ｇ（０．８９１ミリモル）の１−オクテンおよび０．２００ｇ（０．８９９ミリモル）のＭＤＨＭがバイアルに添加され、反応は室温で２４時間攪拌された。反応は空気に曝して停止された。ＧＣおよび１ＨＮＭＲ分光法による分析は、開始物質から１−ｂｉｓ（トリメチルシロキシ）メチルシリルオクタン（６８％）、１−ｂｉｓ（トリメチルシロキシ）メチルシリル−２−オクテン（１２％）およびオクタン（１０％）への９０％の転換を示した。
【化１８】
2014037398.tif 000015
【誤訳訂正１６】
【訂正対象書類名】明細書
【訂正対象項目名】００７４
【訂正方法】変更
【訂正の内容】
【００７４】
実施例８：（ＭｅｓＰＤＩ）ＣｏＣＨ３を用いるＴＢＥのＭＤＨＭでのシリル化
反応は、０．１００ｇ（０．４４９ミリモル）のＭＤＨＭ、０．００４ｇ（０．００８ミリモル）の（ＭｅｓＰＤＩ）ＣｏＣＨ３および０．８９１ミリモルのＴＢＥを用いて１−ブテンのシリル化と同様に実施された。１Ｈ  ＮＭＲ分光法による揮発性物質の分析は、反応しないＴＢＥと２，２−ジメチルブタンの４：１混合物を示した（３３％転換）。ＧＣおよびＮＭＲ分光法のシラン産物の分析は、ｔｒａｎｓ−１−ｂｉｓ（トリメチルシロキシ）メチルシリル−３，３−ジメチル−１−ブテンのみを示した。
１Ｈ  ＮＭＲ（ＣＤＣｌ３）：δ＝０．００（ｓ、３Ｈ、（ＯＴＭＳ）２ＳｉＣＨ３）、０．０９（ｓ、１８Ｈ、ＯＳｉ（ＣＨ３）３）、０．９９（ｓ、９Ｈ、ＯＳｉ（ＣＨ３）３）、５．３７（ｄ、Ｊ＝１９．０７、１Ｈ  ＳｉＣＨ＝ＣＨ）、６．１３（ｄ、Ｊ＝１９．０７  Ｈｚ、１Ｈ、ＣＨ＝ＣＨＣ（ＣＨ３）３）。１３Ｃ｛１Ｈ｝ＮＭＲ（ＣＤＣｌ３）：δ＝０．００（（ＯＴＭＳ）２ＳｉＣＨ３）；２．０１（ＯＳｉ（ＣＨ３）３）；２８．９６（Ｃ（ＣＨ３）３））；３４．９１（Ｃ（ＣＨ３）３））；１２１．０１（ＳｉＣＨ＝ＣＨ）；１５９．２３（ＳｉＣＨ＝ＣＨ）。
【誤訳訂正１７】
【訂正対象書類名】明細書
【訂正対象項目名】００７５
【訂正方法】変更
【訂正の内容】
【００７５】
実施例９：（ＭｅｓＰＤＩ）ＣｏＣＨ３および（ＭｅｓＰＤＩ）ＣｏＮ２を用いるＮ，Ｎ−ジメチルアリルアミンの異なるシランでのシリル化
窒素充填乾燥ボックス中で、シンチレーションバイアルに０．０９０ｇ（１．１ミリモル）のＮ，Ｎ−ジメチルアリルアミンおよび０．５０ミリモル（０．５当量）のシラン（０．１１８ｇのＭＤＨＭ、０．０８７ｇの（ＥｔＯ）３ＳｉＨもしくは０．０６２ｇのＥｔ３ＳｉＨ）が充填された。０．０１ミリモル（０．１モル％）のコバルト錯体（０．００５ｇの（ＭｅｓＰＤＩ）ＣｏＣＨ３もしくは０．００５ｇの（ＭｅｓＰＤＩ）ＣｏＮ２）が添加され、反応は室温で１時間攪拌された。反応は空気に曝すことで停止され、産物の混合物はＮＭＲ分光法で分析された。結果は表５に示される。
【化２０】
2014037398.tif 000016
【誤訳訂正１８】
【訂正対象書類名】明細書
【訂正対象項目名】００７９
【訂正方法】変更
【訂正の内容】
【００７９】
実施例１０：メチルキャップ化アリルポリエーテル(Ｈ２Ｃ＝ＣＨＣＨ２Ｏ（Ｃ２Ｈ４Ｏ）８．９ＣＨ３)のメチルｂｉｓ（トリメチルシロキシ）シラン（ＭＤＨＭ）でのシリル化
シンチレーションバイアルに０．１００ｇの平均式Ｈ２Ｃ＝ＣＨＣＨ２Ｏ（Ｃ２Ｈ４Ｏ）８．９ＣＨ３のメチルキャップ化アリルポリエーテルおよび０．０２５ｇ（０．１１ミリモル、０．５当量）のＭＤ’Ｍが充填された。ポリエーテルとシランの攪拌中の溶液に１ｍｇ（０．００２ミリモル；１モル％）の（ＭｅｓＰＤＩ）ＣｏＣＨ３が添加された。シンチレーションバイアルがシールされ、乾燥ボックスより取り出され、６５℃のオイルバスに配置された。反応混合物は１時間攪拌され、バイアルはオイルバスから取り出され、容器を空気へと開口して反応が止められた。産物の１Ｈ  ＨＭＲ分光法は、シリル化産物とプロピルポリエーテルとの１：１混合物を立証した。
【化２１】
2014037398.tif 000017
【誤訳訂正１９】
【訂正対象書類名】明細書
【訂正対象項目名】００８１
【訂正方法】変更
【訂正の内容】
【００８１】
実施例１１  スチレンのヒドロシリル化
肉厚ガラス容器に０．５００ｇ（４．８０ミリモル）のスチレン、１．０８０ｇ（４．８５４ミリモル、１．０１当量）のＭＤ’Ｍおよび０．０２０ｇ（０．０４２ミリモル、１モル％）の（ＭｅｓＰＤＩ）ＣｏＣＨ３が充填された。反応はオイルバスで７５℃９６時間攪拌され、空気に曝して停止された。産物の混合物の１Ｈ  ＮＭＲ分光による分析は、スチレンからＢｉｓ（トリメチルシロキシ）メチル（フェニレチル）シラン（１５％）およびエチルベンゼン（５％）への２０％転換を示した。Ｂｉｓ（トリメチルシロキシ）メチル（フェニレチル）シラン、[（ＯＴＭＳ）２ＳｉＣＨ３]２はＧＣ／ＭＳで観測された。
【化２２】
2014037398.tif 000018
【誤訳訂正２０】
【訂正対象書類名】明細書
【訂正対象項目名】００８２
【訂正方法】変更
【訂正の内容】
【００８２】
実施例１２：ＭｖｉＤ１２０Ｍｖｉ（ＳＬ６１００）とＭＤ１５ＤＨ３０Ｍ（ＳＬ６０２０）の室温での架橋
シンチレーションバイアルに１．０ｇのＭｖｉＤ１２０Ｍｖｉ（ＳＬ６１００）（式中ＭｖｉはビニルジメチルＳｉＯ）および０．０４４ｇのＭＤ１５ＤＨ３０Ｍ（ＳＬ６０２０）が充填された。第二のバイアルにおいて、触媒の溶液は０．０１０グラムの（ＭｅｓＰＤＩ）ＣｏＣＨ３もしくは（ＭｅｓＰＤＩ）ＣｏＮ２をおおよそ０．３００ｇのトルエン中に溶解することで調製された。触媒溶液はＳＬ６１００とＳＬ６０２０の攪拌中の溶液に添加され、反応はゲル形成で観察された。反応を空気に曝して停止させたのちに生じたゲルは、Ｋａｒｓｔｅｄｔ’ｓ化合物を触媒として用いた同じ反応によって得られるものよりもより軟性であった。
【誤訳訂正２１】
【訂正対象書類名】明細書
【訂正対象項目名】００８６
【訂正方法】変更
【訂正の内容】
【００８６】
二重シリル化実験
実施例１４：（ＭｅｓＰＤＩ）ＣｏＣＨ３を用いる１−ｂｉｓ（トリメチルシロキシ）メチルシリル−２−オクテンのＭＤＨＭでのシリル化
この実験は、０．１００ｇ（０．３０１ミリモル）１−ｂｉｓ（トリメチルシロキシ）メチルシリル−２−オクテン、０．０３４ｇ（０．１５２ミリモル、０．５１当量）のＭＤ’Ｍおよび０．００１ｇ（０．００２ミリモル、１モル％）の（ＭｅｓＰＤＩ）ＣｏＣＨ３を用いて、１−オクテンのシリル化と同様の方法で実施された。反応は室温で２４時間攪拌され、空気に曝して停止された。ＧＣ−ＦＩＤ、ＧＣ−ＭＳおよびＮＭＲ分光法による混合物の分析は、１−ｂｉｓ(トリメチルシロキシ)メチルシリルオクタンおよび１，８−ｂｉｓ（ｂｉｓ（トリメチルシロキシ）メチルシリル）−２−オクテン（大部分の異性体）のおおよそ１：１の混合物を示した。
【誤訳訂正２２】
【訂正対象書類名】明細書
【訂正対象項目名】００８８
【訂正方法】変更
【訂正の内容】
【００８８】
実施例１５：（ＭｅｓＰＤＩ）ＣｏＣＨ３を用いる１−オクテンのＭＤＨＭでの二重シリル化のための代替的な手順
この実験は、０．１００ｇ（０．８９１ミリモル）の１−オクテン、０．１５０ｇ（０．６７４ミリモル、０．７５６当量）のＭＤＨＭおよび０．００４ｇ（０．００８ミリモル、１モル％）の（ＭｅｓＰＤＩ）ＣｏＣＨ３を用いて、１−オクテンのシリル化と同様の方法で実施された。反応は室温で２４時間攪拌され、空気に曝して停止された。混合物のＧＣ−ＦＩＤによる分析は、それぞれオクタン、１−ｂｉｓ(トリメチルシロキシ)メチルシリルオクタンおよび１，８−ｂｉｓ（ｂｉｓ（トリメチルシロキシ）メチルシリル）−２−オクテン（大部分の異性体）のおおよそ１：０．５：０．５の混合物を示した。
【誤訳訂正２３】
【訂正対象書類名】明細書
【訂正対象項目名】００８９
【訂正方法】変更
【訂正の内容】
【００８９】
実施例１６：（ＭｅｓＰＤＩ）ＣｏＣＨ３を用いる１−ｂｉｓ（トリメチルシロキシ）メチルシリル−２−ブテンのＭＤＨＭでのシリル化
この実験は、０．１００ｇ（０．３６１ミリモル）の１−ｂｉｓ（トリメチルシロキシ）メチルシリル−２−ブテン、０．０４０ｇ（０．１８ミリモル、０．５０当量）のＭＤＨＭおよび０．００２ｇ（０．００４ミリモル、１モル％）の（ＭｅｓＰＤＩ）ＣｏＣＨ３を用いて、１−ｂｉｓ（トリメチルシロキシ）メチルシリル−２−オクテンのシリル化と同様の方法で実施された。反応は２４時間攪拌され、空気に曝して停止された。混合物のＮＭＲ分光法による分析は、以下の産物の分布を示した：５０％の１−ｂｉｓ(トリメチルシロキシ)メチルシリルブタン、２６％のｔｒａｎｓ−１，４−ｂｉｓ（ｂｉｓ（トリメチルシロキシ）メチルシリル）−２−ブテン、１７％のｃｉｓ−１，４−ｂｉｓ（ｂｉｓ（トリメチルシロキシ）メチルシリル）−２−ブテン、５％のｔｒａｎｓ−１，３−ｂｉｓ（ｂｉｓ（トリメチルシロキシ）メチルシリル）−１−ブテン、および２％のｔｒａｎｓ−１，４−ｂｉｓ（ｂｉｓ（トリメチルシロキシ）メチルシリル）−１−ブテン。
【誤訳訂正２４】
【訂正対象書類名】明細書
【訂正対象項目名】００９４
【訂正方法】変更
【訂正の内容】
【００９４】
Ｔｒａｎｓ−１，４−ｂｉｓ（ｂｉｓ（トリメチルシロキシ）メチルシリル）−１−ブテン
１Ｈ  ＮＭＲ（ＣＤＣｌ３）：δ＝０．０１（ｓ、３Ｈ、（ＯＴＭＳ）２ＳｉＣＨ３）、０．０９（ｓ、１８Ｈ、ＯＳｉ（ＣＨ３）３）、０．５８（ｍ、２Ｈ、ＣＨ２ＣＨ２Ｓｉ）、２．１１（ｍ、２Ｈ、ＣＨ２ＣＨ２Ｓｉ）、５．４６（ｄ、１Ｈ、ＳｉＣＨ＝ＣＨ）、６．２０（ｍ、１Ｈ、ＳｉＣＨ＝ＣＨ）、１３Ｃ｛１Ｈ｝ＮＭＲ（ＣＤＣｌ３）：δ＝０．２９（（ＯＴＭＳ）２ＳｉＣＨ３）、２．０７（ＯＳｉ（ＣＨ３）３）、１６．２８（ＣＨ２ＣＨ２Ｓｉ）、２９．７９（ＣＨ２ＣＨ２Ｓｉ）、１２５．７３（ＳｉＣＨ＝ＣＨ）、１５１．５２（ＳｉＣＨ＝ＣＨ）。
【誤訳訂正２５】
【訂正対象書類名】明細書
【訂正対象項目名】００９６
【訂正方法】変更
【訂正の内容】
【００９６】
ヘキサン抽出サンプルのそれぞれは、Ｂｒｕｋｅｒ  ＡＶＡＮＣＥ  ４００ＷＢ分光器で電界強度９．４０Ｔ、１Ｈの共鳴が４００ＭＨｚという条件を用いて核磁気共鳴（ＮＭＲ）分光法を用いて分析された。マジックアングルスピニング（ＭＡＳ）による単一パルス励起（ＳＰＥ）パルス配配列が用いられ、｛１Ｈ−１３Ｃ｝ＳＰＥ／ＭＡＳ  ＮＭＲスペクトルには１５０秒の遅延であり、｛１Ｈ−２９Ｓｉ｝ＳＰＥ／ＭＡＳ  ＮＭＲスペクトルには３００秒の遅延であった。｛１Ｈ−１３Ｃ｝ＣＰ／ＭＡＳ  ＮＭＲスペクトルにマジックアングルスピニング（ＭＡＳ）による交差偏光（ＣＰ）パルス配列が１０秒の遅延と５ｍｓの接触時間で用いられた。約０．１ｇのそれぞれのサンプルがＫｅｌ−Ｆのキャップと共に４ｍｍのジルコニア（ＺｒＯ２）ローターへと詰められ、ローターのスピンは２９Ｓｉには〜８から１０．８ｋＨｚであり、１３Ｃには〜１０．８ｋＨｚであった。共付加スキャンの数は、ＳＰＥデータには１０００（１３Ｃ）もしくは５１２（２９Ｓｉ）であり、ＣＰ／ＭＡＳ  １３Ｃデータのためには１６，０００であった。使用される処理パラメータはゼロ固定〜４×であり、１３Ｃデータには５もしくは１５ＨｚのＬＢであり、２９Ｓｉデータには３０Ｈｚであった。
【誤訳訂正２６】
【訂正対象書類名】明細書
【訂正対象項目名】００９８
【訂正方法】変更
【訂正の内容】
【００９８】
１３Ｃ  ＮＭＲの結果
１．  オレフィン：１−オクテン
実施例１７Ａ、１７Ｃおよび１７Ｅのサンプルの化学シフトおよびその１３Ｃ  ＳＰＥ／ＭＡＳおよびＣＰ／ＭＡＳのＮＭＲスペクトルの帰属が表８に要約される。スペクトルは、ケイ素上のメチル（ＣＨ３Ｓｉ）と一致するδ２からδ−２、直鎖型の炭化水素と一致するδ１４〜３５ならびにオレフィン（ｓｐ２）炭素によるδ１２４〜１３５の３つの異なる化学シフト領域における複数のシグナルを示した。〜δ１１５でのシグナルが無いのは未反応の１−オクテンの残余が無いことを示す。２つの異なる実験からのデータは重大な差異を示す。ＣＨ２、ＣＨ３およびオレフィン炭素の領域における重大な消失が見られる。結果は、サンプルのより移動相が飽和および不飽和の炭化水素である一方で、より硬質な相が以下の構造≡ＳｉＣＨ２ＣＨ２ＣＨ２（ＣＨ２）２ＣＨ２ＣＨ２ＣＨ２Ｓｉ≡からなるということを示した。しかしながら、ＣＰ実験において、オレフィンシグナルが大部分存在した。この結果は内部二重結合を持つ不飽和の構造≡ＳｉＣＨ２ＣＨ２ＣＨ＝ＣＨ（ＣＨ２）２ＣＨ２ＣＨ２ＣＨ３の存在を示す（二重結合が２〜６位に存在し得ることに注意）。
【誤訳訂正２７】
【訂正対象書類名】明細書
【訂正対象項目名】０１０２
【訂正方法】変更
【訂正の内容】
【０１０２】
以下のリストは１−オクテンのデータの結果と類似する点を要約する。
・〜δ１１５においてピークが見られず、未反応の１−オクタデセンの残余がないことを示す。
・ＳＰＥおよびＣＰのデータが、ＣＨ２、ＣＨ３およびオレフィン炭素のピーク領域において有意に消失していることを示す。
・サンプルのより移動相が飽和および不飽和の炭化水素である一方で、より硬質な相が以下の構造≡ＳｉＣＨ２ＣＨ２ＣＨ２（ＣＨ２）１２ＣＨ２ＣＨ２ＣＨ２Ｓｉ≡からなる。
・ＣＰ実験は以下の型の構造を示す大部分のオレフィンシグナルを示した。≡ＳｉＣＨ２ＣＨ２ＣＨ＝ＣＨ（ＣＨ２）１２ＣＨ２ＣＨ２ＣＨ３（二重結合が２〜１６位に存在し得ることに注意）。ＣＰ／ＭＡＳ実験で見られるδ１５付近のＣＨ３ピークの消失が、移動相での炭化水素型分子と関連するメチル基と以下の型の構造≡ＳｉＣＨ２ＣＨ２ＣＨ＝ＣＨ（ＣＨ２）１３ＣＨ３の組み合わせのためであり、そして消失する強度が分子末端に存在する基によるものであって、より大きい移動度を生じる。メチル基はまた、架橋点からでもある。
【誤訳訂正２８】
【訂正対象書類名】明細書
【訂正対象項目名】０１０４
【訂正方法】変更
【訂正の内容】
【０１０４】
実施例１７の６つのサンプルの２９Ｓｉ  ＳＰＥ／ＭＡＳ  ＮＭＲスペクトルの化学シフトおよび帰属は表１０に要約される。δ−２６で観測されるシグナルはアリルもしくは２つの位置に二重結合を持つオルガノ官能性基を持つＤ＊、≡ＳｉＣＨ２ＣＨ＝ＣＨＣＨ２（ＣＨ２）ｘＣＨ３に帰属する。このシグナルは、実施例１７Ａにおいては、他のサンプルのスペクトルに比べて非常に強かった。また、サンプルが１−オクタデセンによって調製されるよりも１−オクテンを用いて調製されるときの方がピークが少し広いという傾向がわずかに見られる。このシグナルの積分は、ピークがサンプルの大部分と重なるので、δ−２２に見られるより強いシグナルとグループ化された。
【誤訳訂正２９】
【訂正対象書類名】明細書
【訂正対象項目名】０１０５
【訂正方法】変更
【訂正の内容】
【０１０５】
ＳｉＨ流体、ＭＤ３０ＤＨ１５Ｍによって調製される２つのサンプル（実施例１７Ａおよび１７Ｂ）のスペクトルは、環状Ｄ３およびＤ１型の種の組み合わせであるものを多く示し、δ−３５でのシグナルを含有しない。
【誤訳訂正３０】
【訂正対象書類名】明細書
【訂正対象項目名】０１０９
【訂正方法】変更
【訂正の内容】
【０１０９】
実施例１８Ａ：１−オクテンの（ＯＴＭＳ）２ＣＨ３Ｓｉ−Ｄ（ＭＤＨＭ−ｄ１）でのシリル化
この反応は、０．０５０ｇ（０．４５ミリモル）の１−オクテン、０．０５０ｇ(０．２２ミリモル、０．５当量)のＭＤＨＭ−ｄ１（７０％重水素化）、および０．００２ｇ（０．００４ミリモル、１モル％）の（ＭｅｓＰＤＩ）ＣｏＣＨ３を用いて、１−オクテンのＭＤＨＭでのシリル化と同様の方法で実施された。１時間室温での攪拌の後、反応は停止された。産物の混合物の２Ｈ  ＮＭＲスペクトルは、オクタンのメチルおよびメチレン基の両方に対する重水素の組み込み、ならびに１−ｂｉｓ（トリメチルシロキシ）メチルシリル−２−オクテン上のＣｂ、ＣｃおよびＣｄ上の重水素の痕跡を示した。
【誤訳訂正３１】
【訂正対象書類名】明細書
【訂正対象項目名】０１１０
【訂正方法】変更
【訂正の内容】
【０１１０】
実施例１８Ｂ：１−ｂｉｓ（トリメチルシロキシ）メチルシリル−２−オクテンの重水素化
窒素が充填された乾燥ボックス中で、Ｊ．Ｙｏｕｎｇチューブに０．０８０ｇ（０．２４ミリモル）の１−ｂｉｓ（トリメチルシロキシ）メチルシリル−２−オクテン、０．００５ｇ（０．０１１ミリモル、４モル％）の（ＭｅｓＰＤＩ）ＣｏＣＨ３、およびおおよそ０．７ｍｌのベンゼン−ｄ６が充填された。チューブは脱気され、おおよそ１気圧のＤ２が入れられた。溶液は室温に解凍され、オイルバスに４５℃１６時間配置された。産物の混合物の１Ｈおよび２Ｈ  ＮＭＲスペクトルの解析は、開始物質の部分的な重水素化から両方の化合物のオクチル鎖に沿ってすべて集まる重水素で完全に飽和した産物までを示した。重水素化は基本的にはＣ２およびＣ３位で起こり、開始物質の不飽和は主にアリルでありビニルではないことを示す。
【誤訳訂正３２】
【訂正対象書類名】明細書
【訂正対象項目名】０１１１
【訂正方法】変更
【訂正の内容】
【０１１１】
実施例１９Ａ−１９Ｄ：オレフィン異性化実験
実施例１９Ａは（ＭｅｓＰＤＩ）ＣｏＣＨ３が１−オクテンを異性化しないことを示す。
シンチレーションバイアルに、０．１００ｇ（０．８９１ミリモル）の１−オクテンと０．００４ｇ（０．００８ミリモル、１モル％）の（ＭｅｓＰＤＩ）ＣｏＣＨ３が充填された。溶液は室温で１時間攪拌され、空気に曝して反応が停止された。産物の１Ｈ  ＮＭＲスペクトルは、１−オクテンと微量の遊離した配位子のみを示し、オレフィン異性化は示されなかった。
【誤訳訂正３３】
【訂正対象書類名】明細書
【訂正対象項目名】０１１２
【訂正方法】変更
【訂正の内容】
【０１１２】
実施例１９Ｂは１−オクテン異性化が（ＭｅｓＰＤＩ）ＣｏＣＨ３によって観測されず、ヒドリドトリシロキサンＭＤＨＭが微量であることを示す。
実験は、０．１００ｇ（０．８９１ミリモル）の１−オクテンと０．００４ｇ（０．００８ミリモル、１モル％）の（ＭｅｓＰＤＩ）ＣｏＣＨ３および０．０１４ｇ（０．０６３、７モル％）のＭＤＨＭを用いて上述の実施例１９Ａに記載される実験と同様に実施された。産物の１Ｈ  ＮＭＲスペクトルは、１−オクテンのみを示し、微量の遊離した配位子および１−ｂｉｓ（トリメチルシロキシ）メチルシリル−２−オクテンを示し、オレフィン異性化は示されなかった。
【誤訳訂正３４】
【訂正対象書類名】明細書
【訂正対象項目名】０１１３
【訂正方法】変更
【訂正の内容】
【０１１３】
実施例１９Ｃは、（ＭｅｓＰＤＩ）ＣｏＣＨ３を用いるＮ，Ｎ−ジメチルアリルアミン(ＣＨ３)２ＮＣＨ２ＣＨ＝ＣＨ２の異性化を示す。
Ｊ．Ｙｏｕｎｇチューブに０．０１７ｇ（０．２０ミリモル）のＮ，Ｎ−ジメチルアリルアミン、０．００２ｇ（０．００４ミリモル、２モル％）の（ＭｅｓＰＤＩ）ＣｏＣＨ３ならびにおおよそ０．７ｍｌのベンゼン−ｄ６を充填した。溶液は室温に配置され、１Ｈ  ＮＭＲ分光法で観察された。開始物質のＮ，Ｎ−ジメチル−１−プロペニルアミン、（ＣＨ３）２ＮＣＨ＝ＣＨＣＨ３への異性化は８時間後に２０％完了し、４６時間後に６５％完了した。
【誤訳訂正３５】
【訂正対象書類名】明細書
【訂正対象項目名】０１１４
【訂正方法】変更
【訂正の内容】
【０１１４】
実施例１９Ｄは、（ＭｅｓＰＤＩ）ＣｏＣＨ３を用いるＮ，Ｎ−ジメチルアリルアミン(ＣＨ３)２ＮＣＨ２ＣＨ＝ＣＨ２の異性化と微量のヒドリドトリシロキサンＭＤＨＭを示す。
この反応は、０．０９１ｇ（１．１ミリモル）のＮ，Ｎ−ジメチルアリルアミン、０．００３ｇ（０．００６ミリモル、０．６モル％）の（ＭｅｓＰＤＩ）ＣｏＣＨ３、および０．００６ｇ（０．０３ミリモル、３モル％）のＭＤＨＭを用いて上述の実施例１９Ｃに記載される実験と同様に実施された。開始物質からＮ，Ｎ−ジメチル−１−プロペニルアミン、（ＣＨ３）２ＮＣＨ＝ＣＨＣＨ３への異性化は８時間後に９０％完了し、２４時間後に＞９５％完了した。
【誤訳訂正３６】
【訂正対象書類名】明細書
【訂正対象項目名】０１１５
【訂正方法】変更
【訂正の内容】
【０１１５】
実施例２０Ａ−２０Ｃ：（ＭｅｓＰＤＩ）ＣｏＣＨ３を用いるプロピレンの異なるシランでのシリル化
この反応は０．１１ミリモルのシラン（０．０２５ｇのＭＤＨＭ、０．０１８ｇの（ＥｔＯ）３ＳｉＨもしくは０．０１５ｇの（ＯＥｔ）２ＣＨ３ＳｉＨ）、０．００１ｇ（０．００２ミリモル）の（ＭｅｓＰＤＩ）ＣｏＣＨ３ならびに５．６ミリモル（５０当量）のプロピレンを用いて１−ブテンのシリル化と同様に実施された。ＮＭＲ分光法で揮発しない物質が解析された。
【誤訳訂正３７】
【訂正対象書類名】明細書
【訂正対象項目名】０１１９
【訂正方法】変更
【訂正の内容】
【０１１９】
実施例２０Ｂの産物の解析
３−トリエトキシシリル−１−プロペン
１Ｈ  ＮＭＲ（ＣＤＣｌ３）：δ＝１．２２（ｔ、９Ｈ、ＯＣＨ２ＣＨ３）、１．６７（ｄ、２Ｈ、ＳｉＣＨ２ＣＨ＝ＣＨ）、３．８４（ｑ、６Ｈ、ＯＣＨ２ＨＣ３）、４．９０−５．０５（ｄ、２Ｈ、ＣＨ２ＣＨ＝ＣＨ２）、５．８１（ｍ、１Ｈ、ＣＨ２ＣＨ＝ＣＨ２）。１３Ｃ｛１Ｈ｝ＮＭＲ（ＣＤＣｌ３）：δ＝１８．３６（ＯＣＨ２ＣＨ３）、１９．３４（ＳｉＣＨ２ＣＨ＝ＣＨ）、５８．７３（ＯＣＨ２ＨＣ３）、１１４．８５（ＣＨ２ＣＨ＝ＣＨ２）、１３２．８０（ＣＨ２ＣＨ＝ＣＨ２）。
【誤訳訂正３８】
【訂正対象書類名】明細書
【訂正対象項目名】０１２１
【訂正方法】変更
【訂正の内容】
【０１２１】
実施例２０Ｃの産物の解析
３−ジエトキシメチルシリル−１−プロペン
１Ｈ  ＮＭＲ（ＣＤＣｌ３）：δ＝０．１１（ｓ、３Ｈ、ＳｉＣＨ３）、１．１９（ｔ、６Ｈ、ＯＣＨ２ＣＨ３）、１．６３（ｄ、２Ｈ、ＳｉＣＨ２ＣＨ＝ＣＨ）、３．７６（ｑ、４Ｈ、ＯＣＨ２ＣＨ３）、４．８８（ｄ、１Ｈ、ＣＨ２ＣＨ＝Ｃ（Ｈ）Ｈ）、４．９３（ｄ、１Ｈ、ＣＨ２ＣＨ＝Ｃ（Ｈ）Ｈ）、５．８０（ｍ、１Ｈ、ＣＨ２ＣＨ＝ＣＨ２）。１３Ｃ｛１Ｈ｝ＮＭＲ（ＣＤＣｌ３）：δ＝−５．１９（ＳｉＣＨ３）、１８．４４（ＯＣＨ２ＣＨ３）、２１．９２（ＳｉＣＨ２ＣＨ＝ＣＨ）、５８．４１（ＯＣＨ２ＣＨ３）、１１４．５（ＣＨ２ＣＨ＝ＣＨ２）、１３３．３６（ＣＨ２ＣＨ＝ＣＨ２）。